Brevet FR2678926A1 — publié le 19930115

CORPS FRITTE EN MATERIAU CERAMIQUE NOTAMMENT POUR GARNITURE MECANIQUE ET GARNITURE MECANIQUE COMPORTANT UN TEL CORPS La présente invention concerne un corps fritté en matériau céramique, notamment en carbure de silicium utilisable en particulier dans les garnitures mécaniques Elle concerne aussi une garniture mécanique comportant un tel corps fritté. Les garnitures mécaniques sont des montages bien connus comprenant deux pièces, généralement deux bagues, en glissement l'une sur l'autre pour faire joint d'étanchéité d'arbre rotatif de pompe, sur des moteurs d'automobiles par exemple. Pour ces garnitures, on utilise de plus en plus des bagues en matériaux céramiques et tout particulièrement en carbure de silicium (Si C). Les matériaux céramiques et notamment le carbure de silicium sont des matériaux particulièrement intéressants par leur excellente résistance aux agents chimiques, par leur conductivité thermique élevée, leur grande dureté et leur très bonne résistance aux chocs thermiques. D'autre part, les propriétés tribologiques exceptionnelles obtenues avec le carbure de silicium en particulier ont rendu possi- ble sa généralisation dans de nombreux systèmes frottants Toutefois, des utilisations en frottements plus sévères: frottement à sec ou en lubrification limite peuvent dégrader le matériau et poser des problèmes d'usure ou de fiabilité. Diverses solutions ont été proposées pour améliorer la lubrification des pièces de frottement en céramiques. Ainsi, on peut introduire des lubrifiants solides sous forme de dépôts d'épaisseurs plus ou moins grandes sur les surfaces soumises au frottement Ces lubrifiants sont déposés soit directement sous forme de poudres, soit sous forme de compositions avec un liant inorganique ou organique, par exemple du graphite dans une résine. Cependant, ces solutions ne sont pas entièrement satisfai- santes. D'une part, le coefficient de frottement des pièces en céramique ainsi lubrifiées reste relativement élévé D'autre part, les lubrifiants ont tendance à être éliminés rapidement, notamment dans le cas du frottement à sec. L'objet principal de l'invention est, par conséquent, la mise au point d'un corps fritté en matériau céramique présentant un coefficient de frottement et une usure faibles. Un autre objet de l'invention est un corps fritté en matériau céramique pouvant être utilisé en outre à la fois en frotte- ment à sec et dans un liquide. Dans ce but, le corps fritté selon l'invention, comprend un matériau céramique poreux et il est caractérisé en ce que ledit matériau est imprégné d'une cire. D'autres caractéristiques et détails de l'invention appa- raîtront plus clairement à la lecture de la description qui va suivre et des dessins annexés dans lesquels: la figure 1 est une courbe donnant l'évolution du coeffi- cient de frottement d'un matériau de l'invention dans l'eau puis à sec; la figure 2 est une courbe du même type pour un matériau de l'art antérieur. Le corps fritté selon l'invention est constitué au moins en partie d'un matériau céramique poreux qui va maintenant être décrit plus précisément. Les caractéristiques de ce matériau qui vont être données ci-dessous notamment quant à la porosité, s'appliquent au matériau avant l'imprégnation. Différents types de matériaux céramiques peuvent être employés. On peut citer l'alumine, la zircone, l'alumine-zircone, le nitrure d'aluminium, le nitrure de silicium et tout particulièrement le carbure de silicium. En ce qui concerne le carbure de silicium, il faut noter qu'on peut utiliser le Si C a ou le Si C 13 ou encore des combinaisons de ces deux polytypes dans des proportions quelconques. Les matériaux céramiques peuvent comprendre en outre tous les additifs habituels et bien connus de frittage, comme par exemple l'oxyde d'yttrium, le spinelle et l'alumine pour le nitrure de sili- cium, l'oxyde d'yttrium pour le nitrure d'aluminium, le carbone, le bore, l'aluminium pour le Si C ou encore les stabilisants de la zircone tels que les oxydes d'yttrium, de magnésium, de calcium ou de cérium. L'invention s'applique aussi aux corps frittés dans les- quels les matériaux céramiques peuvent être du type composite, c'est-àdire à base de plusieurs phases et notamment à base de carbone libre en particulier sous forme graphite et/ou de nitrure de bore Ainsi, on peut mentionner les composites Si C/C, nitrure de silicium/nitrure de bore, nitrure d'aluminium/nitrure de bore, alumine/nitrure de bore. Ainsi, on peut envisager notamment des composites Si C/C comprenant jusqu'à 48 % en poids de carbone libre, notamment jusqu'à 20 % et plus particulièrement jusqu'à 10 %, ce carbone pouvant se présenter sous forme d'un mélange carbone amorphe carbone graphite dans des proportions quelconques. Enfin, le corps fritté est à base d'un matériau céramique dont la taille des grains est habituellement comprise entre 1 et 500 pm, et de préférence entre 1 et 30 pm. Le matériau céramique du corps fritté selon l'invention doit être poreux. Ainsi, celui-ci doit présenter une porosité d'au moins 4 %. La porosité pour l'ensemble de la description, est la porosité totale, c'est-à-dire celle obtenue en prenant en compte les pores ouverts et fermés. Cette porosité (P) exprimé en % est égale à 100 100 d. dl d étant la masse volumique apparente du corps et d 1 étant celle théorique du matériau céramique, d 1 valant 3,21 dans le cas du Si C. Dans le cas particulier d'un composite Si C/C, cette formule serait P = 100 d x + 100 x 2,25 3,21 d étant tel que défini précédemment et x étant le pourcentage massi- que de carbone libre contenu dans le matériau; 2,25 étant la masse volumique du carbone libre et 3,21 celle du carbure de silicium On aurait bien entendu une formule semblable pour les composites du type décrits plus haut. Si la porosité est inférieure à 4 %, elle n'est pas suffi- sante pour assurer une imprégnation efficace du Si C par la cire. Par contre, la limite supérieure de la porosité est moins critique. Généralement, la porosité ne dépasse pas 50 %, et plus particulièrement 25 %, notamment dans le cas des applications de composants ne nécessitant pas une étanchéité Pour le Si C, la limite supérieure de porosité pourra être fixée à 18 % dans le cas o une étanchéité maximale est souhaitée. Selon un mode de réalisation particulier pour un matériau en Si C, la porosité sera comprise entre 5 et 15 % et notamment entre 8 et 15 %. En ce qui concerne les pores du corps fritté, ceux-ci ont généralement un diamètre moyen d'au moins 1 m. Ce diamètre moyen est celui obtenu sur la base de valeurs mesurées par examen au microscope électronique à balayage. En dessous d'un diamètre moyen d'llm, il n'est pas possible d'effectuer une imprégnation efficace du corps fritté par la cire. Le diamètre moyen peut toutefois varier dans de larges proportions jusqu'à 500 pm, par exemple, entre 10 et 500 im. Cependant, on utilise généralement les corps frittés dont le diamètre moyen de pores est compris entre 10 et 200 pxm. C'est généralement en deça d'un diamètre moyen de 200 pm, que la résistance mécanique du corps fritté est optimale. La demande de brevet français no 90 12783 décrit un corps fritté poreux à base de Si C qui peut être utilisé avantageusement dans le cadre de la présente invention, compte tenu de sa bonne résistance mécanique Ce matériau a un diamètre moyen de pores d'au moins 50 m, et plus particulièrement d'au moins 60 pxm Selon diffé- rents modes de réalisation, ce corps fritté présente un diamètre moyen de pores compris entre 50 et 200 pm, et plus particulièrement 60 et 200 im. Selon un autre mode de réalisation encore plus particulier, le matériau peut avoir une valeur maximale du diamètre des pores de pm, et plus particulièrement une valeur qui se situe dans la gamme 150 pi. De préférence, les pores du corps selon l'invention se présentent sous une forme sphérique ou sous une forme voisine de la sphère. D'autre part, dans le cas du Si Cf ces pores sont essentiel- lement des pores fermés lorsque la porosité totale est au plus égale à 18 %. Une première variante qui vient d'être décrite ci-dessus 26 correspond au cas o le matériau céramique poreux imprégné constitue, pour l'essentiel, le corps fritté de l'invention. Une deuxième variante est aussi envisageable dans laquelle le corps fritté comprend une première zone en matériau céramique poreux imprégné d'une cire, et une seconde zone en un second matériau céramique non poreux. Cette variante permet d'offrir un corps fritté ayant une résistance mécanique améliorée et garantissant une bonne étanchéité des garnitures même à des vitesses de rotation élevées. Cette seconde variante correspond à l'invention qui a fait l'objet de la demande de brevet français N O 91 02135 au nom de la Demanderesse et dont l'enseignement est incorporé ici Elle va être décrite plus précisément. En ce qui concerne tout d'abord la nature des matériaux céramiques, on notera que le second matériau formant la seconde zone peut être identique au matériau formant la première zone ou différent de celui-ci. En cas d'utilisation de matériaux différents, il est préférable que ces matériaux obéissent à des conditions de frittage qui soient compatibles. Différents types de céramiques peuvent être employés pour la seconde zone. On peut citer les matériaux à base d'alumine, de zircone, d'alumine-zircone, de nitrure d'aluminium (Ai N), de carbure de bore B 4 C. Toutefois, selon un mode de réalisation préféré de cette seconde variante, on peut mentionner le nitrure de silicium (Si 3 N 4) et le carbure de silicium (Si C) Pour ce dernier, on peut utiliser le Si C a ou le Si C f 3 ou encore des combinaisons de ces deux polytypes dans des proportions quelconques. Bien entendu, les matériaux céramiques de la seconde zone peuvent comprendre en outre tous les additifs habituels et bien connus de frittage, tels que décrits plus haut dans le cadre de la première variante. L'invention s'applique aussi aux corps frittés dans les- quels les matériaux précités de la seconde zone peuvent être du type composite. Dans ce dernier cas, ce qui a été dit plus haut au sujet des composites dans le cadre de la première variante, s'applique aussi ici. Selon un mode de réalisation préféré, la première zone poreuse constitue une zone superficielle, en surface de la seconde zone C'est sur cette zone superficielle que s'effectue le glissement avec l'autre pièce. La zone poreuse présente, de préférence, une épaisseur d'au moins 20 m, plus particulièrement d'au moins 50 m et notamment comprise entre 100 et 1000 m. En ce qui concerne la porosité, la nature des pores et les diamètres moyens de ceux-ci, ce qui a été décrit pour le matériau poreux de la première variante s'applique de même ici. Par ailleurs, au sujet du matériau constituant la seconde zone non poreuse, celui-ci présente une densité aussi élevée que possible Ce matériau a de préférence une porosité totale inférieure à 4 %. Enfin, il est à noter qu'une caractéristique du corps de l'invention selon la seconde variante, réside dans la continuité parfaite qui existe entre les deux zones, tout particulièrement dans le cas o ces deux zones sont constituées du même matériau On peut observer ainsi une absence totale de fissures entre les zones, on ne peut pas distinguer une discontinuité entre celles-ci. Une caractéristique essentielle du corps fritté de l'inven- tion réside dans le fait que le Si C poreux est imprégné d'une cire. Le terme imprégnation doit être pris ici au sens large. Dans le cadre de l'invention, l'imprégnation peut n'être que super- ficielle, elle pourrait aussi être volumique L'imprégnation pourra concerner les pores fermés et/ou ouverts. Les cires sont des substances solides à température ambian- te qui, lorsqu'elles sont soumises à une augmentation de température, se transforment à une température appelée point de goutte en un liquide à faible viscosité. On pourra utiliser dans le cadre de la présente invention les cires animales, végétales ou minérales Dans ce dernier cas, il s'agit notamment des dérivés du pétrole et on peut mentionner les cires du type ozokérites, montan, paraffines, semimicroscristallines ou microcristallines. Les cires synthétiques sont aussi utilisables Il s'agit en particulier des cires de polyéthylène de poids moléculaire générale- ment inférieur à 10 000; des produits résultants de la synthèse Fisher Tropsh du type par exemple polyméthylène; des produits à base d'hydrocarbures modifiées chimiquement par oxydation à l'air ou réaction avec un acide polycarboxylique puis par saponification ou estérification; des copolymères d'éthylène, propylène, butadiène et acide acrylique; des polymères fluorés à chaîne courte. Le choix de la cire pourra se faire notamment à partir de son point de goutte. Le point de goutte de la cire devra être supérieur à la température de l'environnement du corps fritté La température de l'environnement du corps fritté sera celle du milieu, par exemple du liquide, dans lequel est placé le corps fritté, lors de son utilisa- tion, dans le dispositif o il est monté, par exemple dans une garniture mécanique, en régime stabilisé. De préférence, l'écart entre le point de goutte et la température d'environnement doit être d'au moins 300 C, plus parti- culièrement d'au moins 400 C Le point de goutte sera déterminé par la méthode Ubbelohde norme AFNOR T 60-102. D'autres critères pourront rentrer en ligne de compte pour le choix de la cire Notamment, on peut mentionner la réactivité vis-à-vis de l'environnement dans lequel sera placé le corps fritté, ainsi que la viscosité de la cire à l'état liquide. Selon une autre variante de l'invention, la cire n'est pas utilisée telle quelle, mais incorporée dans un polymère. Les pores du matériau poreux seront alors remplis du polymère comprenant la cire. Le polymère pourra être choisi par son coefficient de dilation Celui- ci devra être inférieur à celui que présente la cire lorsqu'elle est à son point de goutte de manière à permettre l'exsudation de la cire lors de l'utilisation du corps fritté. D'une manière générale, on utilisera des polymères à réseau peu réticulé choisis par exemple parmi les polyoléfines, les polymè- res vinyliques, acryliques, les résines glycérophtaliques. Enfin, on pourra utiliser en combinaison avec la cire les additifs lubrifiants minéraux connus. On peut citer par exemple le graphite, le fluorure de calcium, le bisulfure de molylbdène, les silicates, les polyphosphazènes, les fluorures de terres-rares, c'est-à-dire les éléments de la famille des lanthanides ayant un numéro atomique allant de 57 à 71 ainsi que l'yttrium. Le procédé de préparation des corps frittés selon l'inven- tion va maintenant être décrit. On ne rentrera pas dans le détail en ce qui concerne la préparation même des matériaux céramiques frittés, et particulière- ment du Si C car cette préparation est bien connue de l'homme de l'art et ne constitue pas l'objet de l'invention. En ce qui concerne le matériau céramique poreux, celui-ci peut être obtenu par un procédé qui consiste à ajouter un agent porogène sous forme de microbilles ou de granulés au mélange des produits destinés à la préparation du matériau fritté. La mise en oeuvre de l'agent porogène peut se faire de plusieurs manières Par exemple, on peut former dans un broyeur à boulets une barbotine à base du matériau céramique de départ, des additifs de frittage et d'un liant, dans l'eau ou dans un solvant organique A cette barbotine, on ajoute ensuite sous agitation l'agent porogène On sèche enfin par atomisation. Une autre manière consiste à former puis à sécher une barbotine du type décrit ci-dessus, mais sans l'agent porogène Au produit sec ainsi obtenu, on mélange alors à sec cet agent. Les agents porogènes utilisables sont bien connus Ce sont généralement des produits organiques du type polymère On utilise de préférence des produits obtenus à partir d'une polymérisation en émulsion Ces produits ne doivent pas être solubles dans l'eau ou le solvant organique utilisé dans la composition de la barbotine Ils doivent aussi pouvoir supporter thermiquement le séchage par atomisa- tion notamment. On peut citer comme exemple le polystyrène, le polymétha- crylate de méthyle, le polyamide. L'étape ultérieure du procédé est la mise en forme. Celle-ci peut être réalisée par toute technique connue, telle qu'injection thermoplastique et extrusion. Cette mise en forme peut aussi se faire par pressage isostatique ou uniaxial des produits secs obtenus précédemment. Ce pressage se déroule d'une manière connue en soi. Après la mise en forme, on obtient une pièce crue et d'une manière connue, on traite thermiquement cette pièce crue afin d'éli- miner les liants, l'agent porogène et, de pyrolyser le précurseur du carbone additif de frittage. La pièce est frittée ensuite d'une manière connue en soi. La température de frittage dépend du matériau et se situe généralement entre 1900 et 2500 VC, et plus particulièrement entre 2000 et 2200 'C On procède sous vide ou sous azote ou gaz neutre. Pour le cas de la fabrication d'un corps fritté selon la seconde variante de l'invention, c'est-à-dire un corps comprenant un matériau poreux en combinaison avec un matériau céramique dense, on peut procéder de différentes manières. Par exemple, dans le cas d'un pressage uniaxial, on peut remplir dans un premier temps le moule de pressage d'une première couche de produit sec contenant le porogène, puis dans un deuxième temps disposer sur cette première couche une certaine quantité de produit sec exempt de porogène. Une autre méthode de mise en forme peut être utilisée par coulage d'une première barbotine comprenant du porogène dans un moule en plâtre, puis dans un deuxième temps par coulage dans le même moule d'une barbotine sans porogène. On procède ensuite au traitement thermique pour l'élimina- tion des liants, des porogènes ainsi qu'au frittage de la même manière que décrite ci-dessus. A l'issue de ce traitement, le produit fritté est soumis aux opérations éventuelles de rectification et/ou rodage. Le produit fritté obtenu doit ensuite être imprégné de la cire ou éventuellement du polymère incorporant la cire. On peut utiliser ici toute technique d'imprégnation conve- nable Ainsi, on peut tremper le corps fritté dans un bain de cire fondu ou dans un mélange de cire et de solvant comprenant éventuel- lement les additifs lubrifiants mentionnés plus haut. La cire peut aussi être pulvérisée sur le corps fritté. Après imprégnation, le produit peut subir une trempe pour éliminer le surplus de cire ou de mélange polymère cire ou traité thermiquement pour éliminer le solvant. L'invention concerne aussi les garnitures mécaniques comportant deux pièces en glissement l'une par rapport à l'autre, dont au moins une des pièces est constituée du corps fritté qui vient d'être décrit ci-dessus. Ces pièces sont généralement des bagues dont l'une est fixe et l'autre rotative. Les deux bagues peuvent être constituées du corps fritté selon l'invention Sinon l'autre bague peut être en nitrure de silicium ou en alumine frittée Ce peut être encore un matériau en carbone ou de type métallique par exemple acier. Bien entendu, le corps fritté de l'invention peut être utilisé dans d'autres applications que les garnitures mécaniques. Le corps fritté de l'invention peut être utilisé dans des paliers par exemple. Ainsi, il peut servir dans tout système frottant du type par exemple butée, palier ou glissière comportant au moins une pièce en frottement constituée par ledit corps ou dont une partie est constituée dudit corps On peut ainsi l'employer par exemple dans des paliers et dans les configurations suivantes: alésage en corps fritté arbre métallique, alésage en corps fritté arbre en corps fritté, alésage en corps fritté arbre métallique avec chemise en corps fritté ou graphite. Des exemples vont maintenant être donnés. EXEMPLE 1 Préparation de baques en Si C On forme une première barbotine de Si C à 60 % d'extrait sec dans l'eau comprenant 1 % de bore, une résine phénolique apportant 1,5 % de carbone après pyrolyse et 3 % de polyéthylène glycol Cette première barbotine contient à titre de porogène 6 % en poids par rapport au Si C de PLEXIGUM M 914 (polyméthacrylate de méthyle) de taille moyenne des grains de 90-gm. Le porogène a été mélangé à la barbotine sous agitation. Une seconde barbotine est préparée identique à la première, mais sans agent porogène. Les barbotines sont ensuite séchées et granulées par atomisation. On introduit dans un moule de pressage les produits secs ainsi obtenus On presse ensuite à 1500 bars pour obtenir deux pièces crues. Après un traitement thermique sous azote jusqu'à 6000 C qui permet notamment l'élimination du porogène et la pyrolyse de la résine phénolique, les pièces sont ensuite frittées à 20700 C sous argon pendant 1 heure. On obtient une bague 1 (issue de la première barbotine) et une bague 2 (issue de la seconde barbotine) Elles présentent toutes les deux un diamètre interne de 25 mm, un diamètre externe de 35 mm et une épaisseur totale de 20 mm. Les bagues sont ensuite imprégnées d'une cire par immersion dans un bain de celle-ci. La cire utilisée est vendue sous la dénomination "Victory" par la Société Pétrolite Il s'agit d'une cire microcristalline, son point de goutte est 50 6 OC. La bague 1 présente une porosité de 12 %, le diamètre moyen des pores est de 8 Qpim. La bague 2 présente une porosité de 3,4 %. * Essais en frottement Les bagues sont mises en rotation, puis viennent s'appuyer le long de leur génératrice sur une pièce plane constituée du même matériau en Si C poreux. La vitesse de rotation des bagues est de 150 t/mn, la charge normale appliquée est de 2 da N Les coefficients de frottement sont mesurés dans le plan de frottement par l'intermédiaire d'un capteur de force lié à la pièce plane Les résultats sont donnés ci-dessous Le coefficient donné est celui mesuré dans des conditions stabilisées au bout d'1 heure pour la bague 1 imprégnée Dans les trois autres cas, les essais ont été arrêtés volontairement au bout de 0,5 heure par suite des dégradations subies par les surfaces frottantes. ll Bague 1 I Bague 2 I i I I I |I Non imprégnée Imprégnée Non imprégnée Imprégnée j Coefficient del l frottement | 0, 65 0,07 | 0,85 0,55 | | Aspect des j j | surfaces après| I l | essai ( 1) ( 2) | ( 1) ( 1) l I f I I I I I ( 1) Dégradation généralisée des surfaces ( 2) Aspect poli : abrasion, fracturation. Ces résultats font bien apparaître une diminution très importante du coefficient de frottement pour le produit de l'inven- tion. En outre, on notera qu'au bout de 24 h d'essai, pour la bague 1, le coefficient de frottement mesuré est identique à celui donné dans le tableau. EXEMPLE 2 Cet exemple permet de comparer les résultats d'un produit selon l'invention par rapport à un produit de l'art antérieur dans des conditions de frottement à sec ou mixte: en immersion totale dans l'eau, puis à sec. La bague utilisée est la bague 1. Dans le cadre de l'essai A, la bague est imprégnée de la même cire que dans l'exemple 1. Dans le cadre de l'essai B, la bague est imprégnée du produit GRAPHLUB 1 vendu par la Société TECHNIQUES SURFACES Il s'agit d'un vernis lubrifiant à base de graphite dans du polyimide. Les essais se font avec le même montage que celui décrit à l'exemple 1 avec des vitesses et des charges identiques Ils sont conduits à sec pendant 1/2 heure, puis dans l'eau à température ambiante pendant 1 heure, ensuite, après vidange du système, de nouveau à sec. La figure 1 correspond à l'essai A. IJJ Au démarrage à sec (partie de la courbe commençant au point 1), le coefficient est de 0,12 Il chute à une valeur inférieure à 0,01 pendant le frottement dans l'eau (partie commençant au point 2 de la courbe) Lors du frottement à sec (partie de la courbe commençant au point 3), il remonte et se stabilise à 0,07. La figure 2 correspond à l'essai B. On a repéré par les mêmes chiffres les différents modes de lubrification. On voit ainsi qu'en frottement à sec puis dans l'eau, le coefficient reste à une valeur d'environ 0,25 très supérieure aux deux valeurs correspondantes de l'essai A. Ensuite dès la vidange du système, le coefficient augmente très rapidement sans se stabiliser L'essai a été arrêté au point 4. Les comportements des deux produits dans les conditions de l'essai sont donc complètement différents. REVENDICATIONS 1 Corps fritté comprenant un matériau céramique poreux, caractérisé en ce que ledit matériau est imprégné d'une cire. 2 Corps fritté selon la revendication 1, caractérisé en ce que le matériau céramique est choisi dans le groupe comprenant l'alumine, la zircone, l'alumine zircone, le nitrure d'aluminium, le nitrure de silicium, le carbure de silicium. 3 Corps fritté selon la revendication 1 ou 2, caractérisé en ce que le matériau céramique présente une porosité d'au moins 4 %, de préfé- rence comprise entre 4 et 25 %. 4 Corps fritté selon la revendication 3, caractérisé en ce que le matériau céramique présente une porosité comprise entre 4 et 18 %, plus particulièrement entre 5 et 15 %. Corps fritté selon l'une des revendications précédentes, caracté- risé en ce que le matériau céramique présente des pores dont le diamètre moyen est d'au moins 1 Ljm, plus particulièrement compris entre 10 et 200 gm. 6 Corps fritté selon la revendication 5, caractérisé en ce que le matériau céramique est le carbure de silicium et il présente des pores dont le diamètre moyen est compris entre 50 et 200 j m, plus particulièrement entre 60 et 200 nm. 7 Corps fritté selon l'une quelconque des revendications précéden- tes, caractérisé en ce qu'il comprend une première zone en un premier matériau céramique poreux imprégné d'une cire et une seconde zone en un second matériau céramique non poreux. 8 Corps fritté selon l'une quelconque des revendications précéden- tes, caractérisé en ce que le second matériau céramique précité est à base d'au moins un composé choisi parmi l'alumine, la zircone, l'aluminezircone, le nitrure d'aluminium, le carbure de bore, le carbure de silicium et le nitrure de silicium. 9 Corps fritté selon l'une quelconque des revendications précéden- tes, caractérisé en ce que la cire est incorporée dans un polymère. Garniture mécanique comportant deux pièces en glissement l'une par rapport à l'autre, caractérisée en ce que au moins une desdites pièces est constituée du corps fritté selon l'une des revendications 1 à 9. 11 Système du type butée, palier ou glissière comportant au moins une pièce en frottement constituée par un corps fritté selon l'une des revendications 1 à 9 ou dont une partie est constituée dudit corps.